БИТУМНАЯ КОМПОЗИЦИЯ

1. Битумная композиция, содержащая парафиновый воск, в которой воск имеет температуру застывания (по ISO 2207) между 85 и 120°С и показатель пенетрации (PEN) при 43°С, выраженный в 0,1 мм и который определяют методом IP 376, больше чем 5.
2. Битумная композиция по п.1, в которой парафиновый воск имеет показатель PEN при 43°С, который определяют методом IP 376, больше чем 7.
3. Битумная композиция по любому из пп.1 и 2, в которой парафиновый воск имеет показатель PEN при 43°С, который определяют методом IP 376, ниже 350.
4. Битумная композиция по п.3, в которой парафиновый воск имеет показатель PEN при 43°С, который определяют методом IP 376, ниже 70.
5. Битумная композиция по п.1, в которой битумный компонент имеет показатель пенетрации (по EN1426) в диапазоне от 1 до 450 мм/10, температуру размягчения (по EN1426) от 30 до 130°С, показатель пенетрации (pen25/sft) между +9 и -3 и вязкость при 60°С между 10 и 20000 Па·с.
6. Битумная композиция по п.1, в которой содержание парафинового воска находится между 0,5 и 10 мас.%.
7. Битумная композиция по п.1, в которой парафиновый воск получают способом, который включает следующие стадии: (а) гидрокрекинг/гидроизомеризация продукта синтеза Фишера-Тропша, (b) проведение одной или нескольких операций разделения дистиллята, выходящего со стадии (а), с целью получения топливной фракции среднего дистиллята и добавки мягкого парафинового воска, имеющей температуру начала кипения между 500 и 600°С.
8. Битумная композиция по п.7, в которой воск, полученный в указанном способе, смешивают с фракцией нормального парафинового воска, имеющей температуру застывания (по ISO 2207) между 90 и 120°С, которую выделяют из продукта синтеза Фишера-Тропша путем дистилляции.
9. Композиция асфальта, содержащая инертные материалы в количестве между 1 и 20 мас.% битумной композиции, заявленной по любому из пп.1-8.
10. Применение асфальта по п.9 в качестве дорожного покрытия.
11. Способ снижения температуры разрыва битума по Фраасу (по EN12593) для битумной композиции путем добавления к битумной композиции парафинового воска, имеющего температуру застывания (по ISO 2207) между 85 и 120°С и показатель PEN при 43°С, выраженный в 0,1 мм, который определяют методом IP 376, больше, чем 5.